(57)【要約】【課題】  抄紙機等に備えられるドクターブレード及びその製造方法に関し、ロール表面にかす回りが発生するのを防止できるようにする。【解決手段】  補強繊維１にマトリクス材が含浸されてなる繊維強化材により成形され、ロールの表面にブレード先端部１ａを当接して該ロール表面の付着物を掻き取るドクターブレードであって、該補強繊維１の該ブレード先端部１ａに対応する部分を、該ロール表面に垂直な一方向に配向して形成する。【選択図】        図１
2005113337.tif 000002
【特許請求の範囲】
【請求項１】
補強繊維にマトリクス材が含浸されてなる繊維強化材により成形され、ロールの表面にブレード先端部を当接して該ロール表面の付着物を掻き取るドクターブレードであって、
該補強繊維の該ブレード先端部に対応する部分が、該ロール表面に垂直な一方向に配向されている
ことを特徴とする、ドクターブレード。
【請求項２】
該ドクターブレードの本体は、該ロール表面に垂直に配向された補強繊維と該ロール表面に平行に配向された補強繊維とが織り込まれたクロス織物により形成されている
ことを特徴とする、請求項１記載のドクターブレード。
【請求項３】
該マトリクス材は、樹脂である
ことを特徴とする、請求項１又は２記載のドクターブレード。
【請求項４】
該補強繊維は、カーボン繊維である
ことを特徴とする、請求項１〜３の何れか１項に記載のドクターブレード。
【請求項５】
該先端部の該ロールの両端部における該補強繊維の体積含有率が該ロールの中心部よりも大きくなるように形成されている
ことを特徴とする、請求項１〜４の何れか１項に記載のドクターブレード。
【請求項６】
補強繊維にマトリクス樹脂を含浸させて成形する、ドクターブレードの製造方法であって、
ロールの表面に当接するブレード先端部に対応する部分が該ロール表面に垂直な一方向に配向されてなる補強繊維を用意し、
下型に該補強繊維を同一方向に複数積層して補強繊維積層体とし、
該補強繊維積層体を該下型とで挟むように上型を配置して該下型と該上型とで形成される空間を閉空間とし、
該閉空間の一端から該閉空間内の空気を吸引しながら、該閉空間の他端から該マトリクス樹脂を該補強繊維積層体に供給して、該マトリクス樹脂を該補強繊維積層体に含浸させた後、該マトリクス樹脂を硬化させる
ことを特徴とする、ドクターブレードの製造方法。
【請求項７】
該下型及び該上型の該先端部に対応した箇所が、テーパ形状に形成されている
ことを特徴とする、請求項６記載のドクターブレードの製造方法。
【請求項８】
補強繊維にマトリクス樹脂を含浸させて成形する、ドクターブレードの製造方法であって、
ロールの表面に当接するブレード先端部に対応する部分が該ロール表面に垂直な一方向に配向されてなる補強繊維を用意し、
該補強繊維に該マトリクス樹脂を含浸させてプリプレグを形成し、
該プリプレグを同一方向に複数積層してプリプレグ積層体とした後、該プリプレグ積層体を加圧及び加熱する
ことを特徴とする、ドクターブレードの製造方法。
【発明の詳細な説明】
【技術分野】
【０００１】
本発明は、例えば抄紙機等のロール表面に付着した紙かす等の付着物を掻き取るためのドクターブレード及びその製造方法に関するものである。
【背景技術】
【０００２】
従来より、例えば図６（ａ）に示すように、抄紙機等に設けられたワイヤロール，ドライヤロール，カレンダロールなどの各種ロール２０には、ロール表面２０ａに当接してロール表面２０ａに付着した紙かす，ピッチ，紙粉，松やに等の粘着物（以下、まとめて「かす」という）、あるいは水膜等を掻き取るドクターブレード３０が備えられている。
ドクターブレード３０は、長手方向の長さがロール２０の軸方向長さと略同等の長さ（例えば４〜９ｍ）、短手方向の長さが例えば７５ｍｍ程度、厚さが例えば０．５〜６ｍｍ程度（代表的には１．２〜２．０ｍｍ）で形成されている。このようにドクターブレード３０はロール２０の軸方向にわたって掛け渡された長板状の形状をしており、その長辺側端部、即ち刃先３０ａは例えば５０ｇ〜６００ｇ／ｃｍ程度の荷重でロール表面２０ａに当接するようになっている。
【０００３】
さらに、ドクターブレード３０の材質としては、例えばベークライト，高分子ポリエチレン，テフロン（登録商標），炭素鋼，ステンレス（ＳＵＳ），銅，りん青銅などが挙げられ、相手側のロール表面２０ａの材質に応じて適宜選択して使用される。例えば、ロール表面２０ａの材質がゴムである場合には、ベークライトなどの軟質の材料で形成されたドクターブレード３０を使用したり、ロール表面２０ａの材質が鋳物である場合には、りん青銅などの硬質の材料で形成されたドクターブレード３０を使用したりする。
【０００４】
しかし、例えば上述した樹脂製のドクターブレード３０の場合、ドクターブレード３０の刃先３０ａが軟質であるためロール表面２０ａへの刃当たりを均一にできず、また、摩耗量が多いためドクターブレード３０の寿命が短いという課題があった。一方、金属製のドクターブレード３０の場合、ドクターブレード３０の刃先３０ａがロール表面２０ａに当接してロール表面２０ａとの摩擦により次第に摩耗していく時に、ロール表面２０ａとの摩擦熱により金属が粘性を帯びて刃先３０ａが少しずつ裏側に捲れるが（この捲れたものをバリという）、このようなバリにかすが付着し、このかすがロール表面の周方向に発生してしまう（これを「かす回り」という）ため、抄紙機において良質な紙が形成できないおそれがある。
【０００５】
そこで、近年では、ガラス繊維から形成したシートなどのガラス繊維集合体に熱硬化性樹脂を含浸させ、これを複数層積層し、加熱，加圧して硬化することにより成形したドクターブレードも利用されている。このようなドクターブレードは、単なる樹脂製のものよりも強度が高くロール表面への刃当たりも良い。また、ロール表面２０ａとの摩擦により摩耗していくため、金属製のドクターブレードのように摩擦熱で粘性を帯びて刃先の裏側にバリが発生してしまうことはなく、金属製のものよりもかす回りの発生を抑制することができる。
【０００６】
このような繊維体で形成されたドクターブレードは種々開発されているが、さらに最近では、耐摩耗性などをより向上させるために繊維体の織り方や繊維体の積層の仕方などを工夫したものが開発され実用されている。例えば特許文献１には、ポリアミド系繊維やポリエステル系繊維等を経緯糸（縦横糸）とした平織の基材と繊維層とをニードルパンチングによって絡合一体化させた繊維積層体に、熱可塑性樹脂及び／又は熱硬化性樹脂を含浸させて硬化したドクターブレードが開示されている。
【０００７】
また、特許文献２には、補強繊維としての平織クロスにマトリックスとなるエポキシ樹脂を含浸した平織クロス基材エポキシ樹脂のプリプレグと、補強繊維としての一方向ストランドにエポキシ樹脂を含浸した一方向ストランド基材エポキシ樹脂のプリプレグとを交互に積層した材料を、プレス機にて加熱，加圧することで、補強繊維とエポキシ樹脂とが一体化された繊維補強熱硬化性樹脂複合シートを成形し、この複合シートをドクターブレードとして用いることが開示されている。
【０００８】
ここで、上記の平織又は平織クロスと称されるクロス織物は、図７（ａ）に示すように、略同数の縦糸ａ1と横糸ａ2とで交互に交差するように織られ、縦方向及び横方向に均等な強度を有する織物のことをいい、一般に、一束当たりのフィラメント（繊維）数が３０００〜２４０００本（一本の径は約数ミクロン）程度であり、また、縦糸ａ1及び横糸ａ2ともに２〜５束／ｃｍのピッチで形成されている（即ち、縦糸ａ1の束のピッチと横糸ａ2の束のピッチとがともにΔｘである）。
【０００９】
一方、上記の一方向ストランドと称される一方向織物は、図７（ｂ）に示すように、縦糸ｂ1の本数を横糸ｂ2よりも増やして縦方向の強度を高めた織物のことをいい、一般に、一束当たりのフィラメント数が３０００〜６０００本程度（縦糸ｂ1には一束当たり１２０００本以上用いられる場合もある）であり、また、縦糸ｂ1は３〜５束／ｃｍ、横糸ｂ2は１〜３束／ｃｍのピッチで形成されている（即ち、縦糸ｂ1の束のピッチΔｘと横糸ｂ2の束のピッチΔｙとの関係がΔｘ＜Δｙ）。
【特許文献１】特開２００３−８９９９２号公報
【特許文献２】特開２００２−１７３８８７号公報
【発明の開示】
【発明が解決しようとする課題】
【００１０】
一般にドクターブレード３０は、図６（ａ）〜（ｃ）に示すように刃先３０ａがロール２０の表面２０ａに当接し、ドクターブレード３０の刃先３０ａが次第に摩耗していく。
しかしながら、上述した特許文献１及び特許文献２のようなクロス織物を含む従来のドクターブレード３０では、ドクターブレード３０が摩耗していく過程において、次に示すような課題が生じる。
【００１１】
図８（ａ）はクロス織物の拡大図、図８（ｂ）は図８（ａ）のＡ−Ａ断面図を示すものであるが、これら図８（ａ）及び図８（ｂ）に示すように、クロス織物では縦糸ａ1の束と横糸ａ2の束とがクロスする部分の周辺に隙間Ｓが形成される。この隙間Ｓは、縦糸ａ1の束のピッチと横糸ａ2の束のピッチとを小さくすることで、より小さくすることができるが、完全になくすことはできない。また、ドクターブレード３０はこのようなクロス織物に樹脂を含浸させることにより成形されるが、ドクターブレード３０の耐摩耗性は繊維体の強度で決定され、樹脂は繊維体を保持するための機能しか持っておらず強度は極めて低い。つまり、隙間Ｓの箇所は樹脂の強度しかないため、この隙間Ｓの箇所の強度が極めて低いものとなる。このため、例えば図９に示すように、ドクターブレード３０の刃先３０ａがロール表面２０ａとの摩擦により次第に摩耗していく際、ドクターブレード３０が図９に示すような刃先（面）３０ａでロール表面２０ａに当接している場合、隙間Ｓの箇所の強度が非常に低く、これら各隙間Ｓに介在している樹脂３１が欠けてしまう。これにより、ロール表面２０ａの隙間Ｓの箇所におけるかすを掻き取れなくなり、この箇所においてかす回りが発生してしまうという課題がある。
【００１２】
また、例えば図１０に示すように、ロール表面２０ａに垂直に当接する縦糸ａ1と、ロール表面２０ａに平行に当接する横糸ａ2との強度を比べると、縦糸ａ1は樹脂により繊維方向（図１０では上下方向）に強固に支持されておりロール表面２０ａに対する強度が高い一方、横糸ａ2は樹脂により繊維方向（図１０では左右方向）に強固に支持されてはいるがロール表面２０ａに対する強度は縦糸ａ1よりも低く、横糸ａ2がロール表面２０ａとの摩擦により何本か切れてしまうと、この切断箇所から横糸ａ2が欠けてしまう。これにより、ロール表面２０ａの横糸ａ2が欠けた箇所３２の強度が低下してかすを十分に掻き取れなくなり、この箇所３２においてかす回りが発生してしまうという課題がある。
【００１３】
本発明は、このような課題に鑑み創案されたもので、ロール表面にかす回りが発生するのを防止できるようにした、ドクターブレード及びその製造方法を提供することを目的とする。
【課題を解決するための手段】
【００１４】
このため、本発明のドクターブレード（請求項１）は、補強繊維にマトリクス材が含浸されてなる繊維強化材により成形され、ロールの表面にブレード先端部を当接して該ロール表面の付着物を掻き取るドクターブレードであって、該補強繊維の該ブレード先端部に対応する部分が、該ロール表面に垂直な一方向に配向されていることを特徴としている。なお、ここでいう先端部とは、ドクターブレードの使用にしたがって摩耗していく部分をいい、通常は、未使用状態のドクターブレードの刃先から少なくとも約１０ｍｍ程度以上の範囲をいう。
【００１５】
また、該ドクターブレードの本体は、該ロール表面に垂直に配向された補強繊維と該ロール表面に平行に配向された補強繊維とが織り込まれたクロス織物により形成されていることが好ましい（請求項２）。さらに、該マトリクス材は、樹脂であることが好ましく（請求項３）、また、該補強繊維は、カーボン繊維であることが好ましい（請求項４）。
また、該先端部の該ロールの両端部における該補強繊維の体積含有率が該ロールの中心部よりも大きくなるように形成されていることが好ましい（請求項５）。
【００１６】
本発明の第１のドクターブレードの製造方法（請求項６）は、補強繊維にマトリクス樹脂を含浸させて成形する、ドクターブレードの製造方法であって、ロールの表面に当接するブレード先端部に対応する部分が該ロール表面に垂直な一方向に配向されてなる補強繊維を用意し、下型に該補強繊維を同一方向に複数積層して補強繊維積層体とし、該補強繊維積層体を該下型とで挟むように上型を配置して該下型と該上型とで形成される空間を閉空間とし、該閉空間の一端から該閉空間内の空気を吸引しながら、該閉空間の他端から該マトリクス樹脂を該補強繊維積層体に供給して、該マトリクス樹脂を該補強繊維積層体に含浸させた後、該マトリクス樹脂を硬化させることを特徴としている。
【００１７】
また、該下型及び該上型の該先端部に対応した箇所が、テーパ形状に形成されていることが好ましい（請求項７）。
本発明の第２のドクターブレードの製造方法（請求項８）は、補強繊維にマトリクス樹脂を含浸させて成形する、ドクターブレードの製造方法であって、ロールの表面に当接するブレード先端部に対応する部分が該ロール表面に垂直な一方向に配向されてなる補強繊維を用意し、該補強繊維に該マトリクス樹脂を含浸させてプリプレグを形成し、該プリプレグを同一方向に複数積層してプリプレグ積層体とした後、該プリプレグ積層体を加圧及び加熱することを特徴としている。
【発明の効果】
【００１８】
本発明のドクターブレード及びその製造方法によれば、ドクターブレードの先端部の強度を向上させて、ロール表面にかす回りが発生するのを防止することが可能となる。また、抄紙機のワイヤ，フェルト，キャンバスなどの汚れを防止できるので、欠陥のない紙を生産できる。さらに、これらの寿命が延びるのでランニングコストを低減できるという利点もある。特に本発明のドクターブレードを抄紙機プレスのセンターロールに使用すると、ロール表面に付着しているかす（繊維含有物やピッチなど）を良好に除去できるので、ロールからの紙離れが良好となり、これにより断紙が減るので生産効率を向上させることができる。
【発明を実施するための最良の形態】
【００１９】
以下、図面を参照しながら本発明の実施形態について説明する。
図１〜図３は、本発明の一実施形態としてのドクターブレード及びその製造方法を説明するためのもので、図１はドクターブレードを形成する補強繊維シートを示す模式図、図２はドクターブレードの先端部の拡大図、図３はドクターブレードの製造装置を示す模式図である。
【００２０】
本実施形態に係るドクターブレード１０は、図２に示すように、抄紙機等に設けられたワイヤロール，ドライヤロール，カレンダロールなどの各種ロール２０の表面２０ａに、その刃先１ａを当接して備えられ、ロール表面２０ａに付着した紙かす，ピッチ，紙粉，松やに等の粘着物（付着物。以下、まとめて「かす」という）を掻き取るようになっている。また、ドクターブレード１０は、長手方向の長さがロール２０の軸方向長さと略同等の長さ（例えば４〜９ｍ。図２ではロール軸方向の長さを短く省略して示している）、短手方向の長さが例えば７５ｍｍ程度、厚さが例えば０．５〜６ｍｍ程度（代表的には１．２〜２．０ｍｍ）で形成されている。このようにドクターブレード１０はロール２０の軸方向にわたって掛け渡された長板状の形状をしており、その長辺側端部、即ち刃先１ａは例えば５０ｇ〜６００ｇ／ｃｍ程度の荷重でロール表面２０ａに当接するようになっている。
【００２１】
また、ドクターブレード１０は、補強繊維としての炭素繊維（カーボン繊維）に、マトリクス樹脂（マトリクス材）としてのエポキシ樹脂１１（図３参照）を含浸させて硬化することにより成形されている。なお、上記の補強繊維としては、炭素繊維以外の繊維を用いてもよいし、複数種類の繊維を組み合わせて用いても良い。また、補強繊維として用いることができるものの具体例としては、ガラス繊維，ボロン繊維等の無機繊維，アラミド繊維，ポリアミド繊維などの有機繊維などが挙げられる。一方、マトリクス樹脂としては、エポキシ樹脂１１以外の種々の樹脂を用いても良いし、複数種類の樹脂を組み合わせて用いても良い。ただし、マトリクス樹脂としては熱硬化性樹脂が好ましく、特に９０〜１２０℃の温度で硬化する熱硬化性樹脂であることが好ましい。マトリクス樹脂として用いることができる樹脂の具体例としては、フェノール樹脂，不飽和ポリエステル樹脂，ビニルエステル樹脂などが挙げられる。また、マトリクス樹脂に添加物を入れて、潤滑性を高めたり、耐摩耗性を高めるようにしても良い。
【００２２】
また、本実施形態に係る炭素繊維は、図１に示すように織り込まれてシート状に形成されている。つまり、本実施形態に係る炭素繊維シート１は、ロール表面２０ａに当接する刃先１ａ側の先端部（ブレード先端部）ｘ1が、ロール表面２０ａに垂直に配向された炭素繊維からなる一方向繊維シートとして形成され、この先端部ｘ1以外の部分はクロス織物シートとして形成されている。これは、例えばクロス織物の炭素繊維シート１を準備して、先端部ｘ1の領域内にある横糸（図１中、左右方向に織り込まれた糸）だけを抜き取ることにより容易に形成できる。なお、ここでいう先端部ｘ1とは、ドクターブレード１０の使用にしたがって摩耗していく部分をいい、通常は、未使用状態のドクターブレード１０の刃先１ａから少なくとも約１０ｍｍ程度以上の範囲をいう。
【００２３】
また、本実施形態に係る炭素繊維シート１は、縦糸ｃ1及び横糸ｃ2の一束当たりのフィラメント（繊維）数が約３０００〜２４０００本（一本の径は約数ミクロン）程度であり、縦糸ｃ1及び横糸ｃ2ともに例えば２〜５束／ｃｍのピッチで形成されている。さらに、炭素繊維シート１の厚さは約０．２〜０．７ｍｍ程度であり、本実施形態に係るドクターブレード１０はこの炭素繊維シート１を同一方向に複数（例えば３〜５枚程度）積層することにより形成される。つまり、図２に示すように、ドクターブレード１０のロール表面２０ａ側（即ち、先端部ｘ1の領域）の炭素繊維が全てロール表面２０ａに垂直に当接するようになっている。
【００２４】
次に、図３を参照しながら、本実施形態に係るドクターブレード１０の製造方法について説明する。図３に示すように、まず、金型（下型）３の上に、炭素繊維シート１を同一方向に複数積層し、これら複数の炭素繊維シート１からなる積層体２の上に、繊維強化プラスチック（ＦＲＰ）により形成された可撓性のカールプレート（上型）４と、ビニール等から成る不透気性の弾性シート５とを順に載置する。また、弾性シート５はカールプレート４よりも大きく形成されており、カールプレート４を覆うように被せられている。また、弾性シート５の長手方向および短手方向端部と金型３の長手方向および短手方向端部との間にはシール部材６が備えられている。そして、これら金型３とカールプレート４及び弾性シート５とにより形成された閉空間をまず真空ポンプ７により大気圧以下に減圧して空気を除去した後、積層体２の一端部側からマトリクス樹脂としてのエポキシ樹脂１１を大気圧で注入（供給）する一方、さらに真空ポンプ７により積層体２の他端部側からエポキシ樹脂１１を吸引する。このようにして、エポキシ樹脂１１を積層体２の全体（即ち、各炭素繊維シート１の全領域）にわたって均等に含浸させることができる。なお、図３に示す矢印はエポキシ樹脂１１が流れる向きを示している。
【００２５】
エポキシ樹脂１１が積層体２に完全に含浸したら、金型３を加熱して上記の閉空間内を昇温し（例えば９０℃程度に昇温し）、エポキシ樹脂１１を硬化させて積層体２を一体にする。なお、このとき、真空ポンプ７により閉空間内が吸引されているので積層体２がカールプレート４及び弾性シート５により金型３に押し付けられた状態で一体化する。つまり、積層体２を一体化する際に余分なエポキシ樹脂１１は真空ポンプ７により吸引されるため、繊維体積含有率（繊維密度に相当する）Ｖfの高い、即ち強度が高く耐摩耗性に優れたドクターブレード１０を成形することが可能となる。また、真空ポンプ７により閉空間内を予め真空にして空気を除去した後に樹脂を注入するため、ドクターブレード１０内に気泡が残ることがなく、より強度を高めることが可能となる。
【００２６】
なお、閉空間内が吸引される過程でカールプレート４が変形して積層体２に密着するので、積層体２の先端部ｘ1の厚みは、先端部ｘ1以外の厚みに比べて薄くテーパ状に成形される。このため、ドクターブレード１０を成形した後に先端部ｘ1を削ってテーパ状に形成する必要がない。また、このように先端部ｘ1がテーパ状に形成されることで先端部ｘ1の繊維体積含有率Ｖfが高くなるため、先端部ｘ1の強度を先端部ｘ1以外の部分よりも高めることが可能となる。
【００２７】
本発明の一実施形態としてのドクターブレード１０は、上述したように、通常使用に供される先端部ｘ1にはロール表面２０ａに垂直な縦糸ｃ1の炭素繊維しか存在しないので、従来のクロス織物に存在していた隙間Ｓ（図９参照）は生じず、刃先１ａが欠けてしまうことがない。また、先端部ｘ1には横糸ｃ2は存在しないため、従来のように横糸ｃ2が切れた箇所の強度が低くなるということはない。さらに、先端部ｘ1の縦糸ｃ1はエポキシ樹脂１１により繊維方向（例えば図１では上下方向）に強固に支持（固定）されておりロール表面２０ａに対する強度が高い。このように、ドクターブレード１０の先端部の強度を向上させることにより、ドクターブレード１０の刃先１ａが欠けてしまうのを防止することができる。これにより、ロール表面２０ａにかす回りが発生するのを防止できる。
【００２８】
また、通常、ドクターブレード１０を抄紙機内に固定する場合、先端部ｘ1とは反対側の長辺端部を支持する必要があるが、上述したように先端部ｘ1以外の部分をクロス織物として形成することで、ロール表面２０ａに垂直な方向だけでなく平行な方向においても強度を高めることができ、ドクターブレード１０を安定して支持することができるという利点もある。
【００２９】
以上、本発明の実施形態について説明したが、本発明は上記の実施形態に限定されるものではなく、本発明の趣旨を逸脱しない範囲で種々変形して実施することができる。
例えば、本実施形態に係る炭素繊維シート１に代えて、シート全体が図４に示すような一方向織物として形成されたものを用いても良い。また、このような一方向繊維シートだけで積層したり、あるいは、本実施形態に係る炭素繊維シート１と交互に積層させたりしてドクターブレード１０を成形してもよい。ただし、この場合、当然のことながら本実施形態に係る炭素繊維シート１と同様に、先端部ｘ1には横糸ｃ2が存在しないように形成する。なお、図４に示す一方向繊維シートの横糸ｄ2は縦糸ｄ1のハンドリング用のために織り込まれるものであり、横糸ｄ2がなくても縦糸ｄ1がばらつかない場合は横糸ｄ2を抜き取って使用することももちろん可能である。
【００３０】
また、本実施形態では、炭素繊維シート１の縦糸ｃ1及び横糸ｃ2ともに炭素繊維を用いたが、横糸ｃ2だけをガラス繊維に代えても良い。さらに、縦糸ｃ1の炭素繊維の中に、より径の太い炭素繊維を混在させて、ドクターブレード１０の刃先１ａの強度を高めるようにしても良い。
また、各ロール表面２０ａの状態などによりドクターブレード１０の摩耗の仕方が長手方向で違う場合は、摩耗特性に応じて長手方向の繊維の太さを変えても良い。例えば抄紙機のドライヤロールなどは軸方向両端部の温度が軸方向中心部よりも低く、ドクターバックの熱変形により、ドクターブレード１０の両端部付近が比較的摩耗しやすいことがある。この場合、ロール表面２０ａの両端部付近に当接する縦糸ｃ1の炭素繊維の中に、通常の径よりも太い径を有する炭素繊維を混在させておくことで、ドクターブレード１０の長手方向における摩耗量のばらつきを防止することができる。
【００３１】
さらに、ドクターブレード１０の長手方向だけでなく、厚み方向においても摩耗特性に応じて繊維体積含有率Ｖfを変えても良い。例えば、ドクターブレード１０の刃先１ａの上面（表面）側の炭素繊維の径を細くし、下面（裏面）側の炭素繊維の径は太くするようにしても良い。これにより、かすを掻き取る上面は繊維が細く、細かいかすまで良く掻き取ることができ、また、下面の繊維は太く磨耗し難いので寿命を延ばすことができる。
【００３２】
また、図５に示すように、積層体２の先端部ｘ1において金型３及びカールプレート４により形成される空間がテーパ形状になるように金型３及びカールプレート４にそれぞれ傾斜部８，９を形成してもよい。このように形成することで、積層体２の先端部ｘ1をより確実に且つ容易に任意のテーパ形状に形成することが可能となる。一般にドクターブレード１０の厚みが薄いとかすを除去する面圧が高くなるので、かすの掻き取りが良好になる。従って、上記のようにテーパ形状にすることで先端だけを薄くできるので、刃先１ａのたわみを低減してかすを確実に掻き取ることが可能となる。
【００３３】
さらに、本実施形態では、炭素繊維シート１を複数積層させた後エポキシ樹脂１１を含浸させてドクターブレード１０を製造したが、従来技術で説明したように、先に炭素繊維シート１にマトリクス樹脂を含浸させてプリプレグを形成し、このプリプレグを同一方向に複数積層させてプリプレグ積層体とした後、このプリプレグ積層体を加圧及び加熱することによりマトリクス樹脂を硬化させて、ドクターブレードを成形するようにしてもよい。
【００３４】
上記実施形態では、本発明のドクターブレードのマトリクス材として樹脂を用いたが、例えば摩擦熱を発生しにくい合金等の金属など、樹脂以外のものをマトリクス材として用いてもよい。
【図面の簡単な説明】
【００３５】
【図１】本発明の一実施形態に係る補強繊維シートを示す模式図である。
【図２】本発明の一実施形態としてのドクターブレードの先端部の拡大図である。
【図３】本発明の一実施形態としてのドクターブレードの製造方法を説明するためのもので、その製造装置を示す模式図である。
【図４】本発明の変形例に係る補強繊維シートを示す模式図である。
【図５】本発明の変形例としての製造装置を示す模式図である。
【図６】（ａ）〜（ｃ）は各種ロールに備えられるドクターブレードを示す模式図であって、ドクターブレードが次第に摩耗していく過程を示す図である。
【図７】（ａ）はクロス織物、（ｂ）は一方向織物を示す模式図である。
【図８】（ａ）はクロス織物の拡大図、（ｂ）は（ａ）のＡ−Ａ断面図である。
【図９】従来のドクターブレードにおける課題を説明するための図である。
【図１０】従来のドクターブレードにおける課題を説明するための図である。
【符号の説明】
【００３６】
１  炭素繊維シート（補強繊維）
１ａ  刃先
２  積層体（補強繊維積層体）
３  金型（下型）
４  カールプレート（上型）
５  弾性シート
６  シール部材
７  真空ポンプ
８，９  傾斜部
１０  ドクターブレード
１１  エポキシ樹脂（マトリクス材，マトリクス樹脂）
２０  ロール
２０ａ  ロール表面
ｘ1  先端部（ブレード先端部）
【図１】
2005113337.tif 000003
【図２】
2005113337.tif 000004
【図３】
2005113337.tif 000005
【図４】
2005113337.tif 000006
【図５】
2005113337.tif 000007
【図６】
2005113337.tif 000008
【図７】
2005113337.tif 000009
【図８】
2005113337.tif 000010
【図９】
2005113337.tif 000011
【図１０】
2005113337.tif 000012